(57)【要約】      （修正有）【課題】キックや、地汚れの発生を防止しつつ、印画濃度の高い画像を形成することができる熱転写シートを提供する。【解決手段】基材１の一方の面にイエロー染料層２Ｙが設けられ、基材の他方の面に背面層５が設けられた熱転写シート１０であって、イエロー染料層は、バインダー樹脂と、昇華性染料とを含有し、バインダー樹脂には、ニトロセルロースが含まれ、昇華性染料には、メチン系昇華性染料と、ＳｏｌｖｅｎｔＹｅｌｌｏｗ９３とが含まれ、イエロー染料層は、メチン系昇華性染料と、ＳｏｌｖｅｎｔＹｅｌｌｏｗ９３との合計質量に対し、メチン系昇華性染料を５５質量％以上８５質量％以下の割合で含有する。【選択図】図１
2014069515.tif 000002
【特許請求の範囲】
【請求項１】
基材の一方の面にイエロー染料層が設けられ、前記基材の他方の面に背面層が設けられた熱転写シートであって、
前記イエロー染料層は、バインダー樹脂と、昇華性染料とを含有し、
前記バインダー樹脂には、ニトロセルロースが含まれ、
前記昇華性染料には、下記一般式（１）で示される昇華性染料と、Ｓｏｌｖｅｎｔ  Ｙｅｌｌｏｗ  ９３とが含まれ、
前記イエロー染料層は、下記一般式（１）で示される昇華性染料と、Ｓｏｌｖｅｎｔ  Ｙｅｌｌｏｗ  ９３との合計質量に対し、下記一般式（１）で示される昇華性染料を５５質量％以上８５重量％以下の割合で含有していることを特徴とする熱転写シート。
【化１】
2014069515.tif 000016
【請求項２】
前記イエロー染料層は、下記一般式（２）、及び下記一般式（３）で示される昇華性染料のうち何れか一方、又は双方の昇華性染料をさらに含有していることを特徴とする請求項１に記載の熱転写シート。
【化２】
2014069515.tif 000017
（一般式（２）中のＲ１は水素原子、炭素数１〜８のアルキル基又はシクロアルキル基を示し、Ｒ２は、水素原子、ハロゲン原子、置換されてもよいアルコキシ基、置換されてもよいアルキルチオ基又は置換されてもよいアリールチオ基を示し、Ｒ３は置換又は非置換のアルコキシカルボニル基、置換又は非置換のアルキルアミノカルボニル基、置換又は非置換のアルコキシ基、置換又は非置換のアリールオキシ基、置換又は非置換のアルキル基、置換又は非置換のシクロアルキル基、複素環基又はハロゲン原子を表わす。）
【化３】
2014069515.tif 000018
（一般式（３）中のＲ１は、置換もしくは非置換のアルキル基、置換もしくは非置換のアリール基、置換もしくは非置換のアリル基、または置換もしくは非置換のアラルキル基を表し、Ｒ２は置換もしくは非置換のアルキル基、置換もしくは非置換のアラルキルオキシカルボニル基、置換もしくは非置換のアルコキシカルボニル基、置換もしくは非置換のアルキルアミノカルボニル基、置換もしくは非置換のアルコキシ基、置換もしくは非置換のアルキルアミノスルホニル基、置換もしくは非置換のシクロアルキル基、シアノ基、ニトロ基またはハロゲン原子を表わす。）
【請求項３】
前記イエロー染料層に含有されている全昇華性染料の固形分総量に対する、前記一般式（２）及び前記一般式（３）で示される昇華性染料の合計固形分が３３質量％以下であることを特徴とする請求項２に記載の熱転写シート。
【請求項４】
前記一般式（２）で示される昇華性染料が、下記一般式（２−１）で示される昇華性染料であり、
前記一般式（３）で示される昇華性染料が、下記一般式（３−１）及び／又は下記一般式（３−２）で示される昇華性染料であることを特徴とする請求項２又は３に記載の熱転写シート。
【化４】
2014069515.tif 000019
【化５】
2014069515.tif 000020
【化６】
2014069515.tif 000021
【請求項５】
前記イエロー染料層中における前記昇華性染料と前記バインダー樹脂の質量比率（Ｄ／Ｂ比（昇華性染料／バインダー樹脂））が２．０以上３．５以下であることを特徴とする請求項１乃至４の何れか１項に記載の熱転写シート。
【発明の詳細な説明】
【技術分野】
【０００１】
本発明は熱転写シートに関する。
【背景技術】
【０００２】
熱転写を利用した画像の形成方法として、昇華性染料をプラスチックフィルム等の基材上に担持させた昇華型の熱転写シートと、紙やプラスチックフィルム等の別の基材上に染料受容層を設けた熱転写受像シートとを互いに重ね合わせてフルカラー画像を形成する昇華型熱転写方法が知られている。この方法は昇華性染料を色材としているため中間色の再現性や階調性に優れており、原稿通りのフルカラー画像を熱転写受像シート上に鮮明に表現することができるので、デジタルカメラ、ビデオ、コンピューター等のカラー画像形成に応用されている。その画像は、銀塩写真に匹敵する高品質なものである。
【０００３】
このような昇華型の熱転写シートの染料層には、熱転写シートの保存時に、染料層に含有される昇華性染料がバインダー樹脂に良好に保持され、かつ熱転写時に、昇華性染料がバインダー樹脂から良好に放出されること、すなわち高い保存安定性と染料転写効率が求められている。
【０００４】
保存安定性を主眼とするバインダー樹脂として、ブチラール系や、アセタール系の樹脂が知られている（特許文献１参照）。ブチラール系や、アセタール系の樹脂をバインダー樹脂として含有する染料層は、保存安定性に優れる一方で、染料転写効率が低く印画濃度が低いといった問題がある。したがって、これらのバインダー樹脂を用いる場合には、（ｉ）染料層の塗工量を多くして染料層中に含まれる昇華性染料の含有量を多くするか、あるいは（ｉｉ）熱転写シートの染料層における昇華性染料／バインダー樹脂の質量比率（Ｄ／Ｂ比）を大きくする等の方法によって、印画濃度を向上させる必要がある。
【０００５】
しかしながら、上記（ｉ）染料層の塗工量を多くした場合には、染料層中に熱転写受像シート側に移行しない昇華性染料が多く残存することとなり、コスト面的には好ましいとはいえない。また、十分な印画濃度となるまで（ｉｉ）Ｄ／Ｂ比を大きくした場合には、ブチラール系やアセタール系のバインダー樹脂では、昇華性染料を保持することができず、保存安定性が著しく低下する。保存安定性が低下した場合には、熱転写シート製造時に巻き取り状態で保管した際、染料層と基材の反対側面に設けられた背面層とが接することにより、染料層から背面層へ昇華性染料が移行（キック）し、シートの搬送性の低下や、背面層の機能低下を引き起こす。また、高温高湿環境下で保存を行ったときに、染料が染料層の表面に析出し、印画時にこの析出した染料が未印画部と接触して未印画部を汚染する地汚れが発生する等の種々の問題を引き起こすこととなる。
【０００６】
染料転写効率の向上を主眼とするバインダー樹脂としてはセルロース系樹脂、例えば、セルロースアセテートプロピオネートやエチルセルロース等が知られている。しかしながら、染料転写効率の向上を主眼とするこれらのバインダー樹脂は染料転写効率には優れるものの、保存安定性が低く、特に、染料層の塗工量を少なくした場合や、Ｄ／Ｂ比を大きくした場合には、保存安定性が低下し、上記の問題を引き起こすこととなる。
【０００７】
また、印画濃度の向上のみに着目するのであれば、濃度の高い昇華性染料を染料層に含有させることで足りるが、濃度の高い染料は、バインダー樹脂に保持されにくく、また保存中に染料層の表面に析出しやすい性質を有するものが一般的である。つまり、濃度の向上と、染料保存安定性は、トレードオフの関係にあり、双方を満たすことができる染料層については、現在のところ知られていない。
【先行技術文献】
【特許文献】
【０００８】
【特許文献１】特開２００９−２８６０６０号公報
【発明の概要】
【発明が解決しようとする課題】
【０００９】
本発明はこのような状況においてなされたものであり、キックや、地汚れの発生を防止しつつ、印画濃度の高い画像を形成することができる熱転写シートを提供することを主たる課題とする。
【課題を解決するための手段】
【００１０】
上記課題を解決するための本発明は、基材の一方の面にイエロー染料層が設けられ、前記基材の他方の面に背面層が設けられた熱転写シートであって、前記イエロー染料層は、バインダー樹脂と、昇華性染料とを含有し、前記バインダー樹脂には、ニトロセルロースが含まれ、前記昇華性染料には、下記一般式（１）で示される昇華性染料と、Ｓｏｌｖｅｎｔ  Ｙｅｌｌｏｗ  ９３とが含まれ、前記イエロー染料層は、下記一般式（１）で示される昇華性染料と、Ｓｏｌｖｅｎｔ  Ｙｅｌｌｏｗ  ９３との合計質量に対し、下記一般式（１）で示される昇華性染料を５５質量％以上８５重量％以下の割合で含有していることを特徴とする。
【化１】
2014069515.tif 000003
【００１１】
また、前記イエロー染料層は、下記一般式（２）、及び下記一般式（３）で示される昇華性染料のうち何れか一方、又は双方の昇華性染料をさらに含有していてもよい。
【化２】
2014069515.tif 000004
【００１２】
（一般式（２）中のＲ１は水素原子、炭素数１〜８のアルキル基又はシクロアルキル基を示し、Ｒ２は、水素原子、ハロゲン原子、置換されてもよいアルコキシ基、置換されてもよいアルキルチオ基又は置換されてもよいアリールチオ基を示し、Ｒ３は置換又は非置換のアルコキシカルボニル基、置換又は非置換のアルキルアミノカルボニル基、置換又は非置換のアルコキシ基、置換又は非置換のアリールオキシ基、置換又は非置換のアルキル基、置換又は非置換のシクロアルキル基、複素環基又はハロゲン原子を表わす。）
【００１３】
【化３】
2014069515.tif 000005
【００１４】
（一般式（３）中のＲ１は、置換もしくは非置換のアルキル基、置換もしくは非置換のアリール基、置換もしくは非置換のアリル基、または置換もしくは非置換のアラルキル基を表し、Ｒ２は置換もしくは非置換のアルキル基、置換もしくは非置換のアラルキルオキシカルボニル基、置換もしくは非置換のアルコキシカルボニル基、置換もしくは非置換のアルキルアミノカルボニル基、置換もしくは非置換のアルコキシ基、置換もしくは非置換のアルキルアミノスルホニル基、置換もしくは非置換のシクロアルキル基、シアノ基、ニトロ基またはハロゲン原子を表わす。）
【００１５】
また、前記イエロー染料層に含有されている全昇華性染料の固形分総量に対する、前記一般式（２）及び前記一般式（３）で示される昇華性染料の合計固形分が３３質量％以下であってもよい。
【００１６】
また、前記一般式（２）で示される昇華性染料が、下記一般式（２−１）で示される昇華性染料であり、前記一般式（３）で示される昇華性染料が、下記一般式（３−１）及び／又は下記一般式（３−２）で示される昇華性染料であってもよい。
【００１７】
【化４】
2014069515.tif 000006
【００１８】
【化５】
2014069515.tif 000007
【００１９】
【化６】
2014069515.tif 000008
【発明の効果】
【００２０】
本発明の熱転写シートによれば、キックや、地汚れの発生を防止しつつ、印画濃度の高い画像を形成することができる。
【図面の簡単な説明】
【００２１】
【図１】本発明の熱転写シートの一例を示す概略断面図である。
【図２】本発明の熱転写シートの一例を示す概略断面図である。
【発明を実施するための形態】
【００２２】
以下に、本発明の熱転写シートについて詳細に説明する。図１は、本発明の熱転写シートの一例を示す概略断面図である。
【００２３】
図１に示すように、本発明の熱転写シート１０は、基材１の一方の面にイエロー染料層２Ｙが設けられ、基材１の他方の面に背面層５が設けられた構成をとる。ここで、本発明の熱転写シート１０は、イエロー染料層２Ｙが、バインダー樹脂と、昇華性染料とを含有しており、バインダー樹脂には、ニトロセルロースが含まれる。また、昇華性染料には、下記一般式（１）で示される昇華性染料と、Ｓｏｌｖｅｎｔ  Ｙｅｌｌｏｗ  ９３とが含まれ、イエロー染料層２Ｙは、下記一般式（１）で示される昇華性染料と、Ｓｏｌｖｅｎｔ  Ｙｅｌｌｏｗ  ９３との合計質量に対し、下記一般式（１）で示される昇華性染料を５５質量％以上８５重量％以下の割合で含有していることを特徴とする。なお、図１では、基材１とイエロー染料層２Ｙとの間にプライマー層３が設けられているが、プライマー層３は本発明の熱転写シート１０における任意の構成である。
【００２４】
【化７】
2014069515.tif 000009
【００２５】
（基材）
本発明の熱転写シート１０に用いられる基材１としては、ある程度の耐熱性と強度を有するものであれば特に限定されることはなく、従来公知の材料を適宜選択して用いることができる。このような基材１として、例えば、０．５μｍ〜５０μｍ、好ましくは１μｍ〜１０μｍ程度の厚さのポリエチレンテレフタレートフィルム、１，４−ポリシクロヘキシレンジメチレンテレフタレートフィルム、ポリエチレンナフタレートフィルム、ポリフェニレンサルフィドフィルム、ポリスチレンフィルム、ポリプロピレンフィルム、ポリサルホンフィルム、アラミドフィルム、ポリカーボネートフィルム、ポリビニルアルコールフィルム、セロハン、酢酸セルロース等のセルロース誘導体、ポリエチレンフィルム、ポリ塩化ビニルフィルム、ナイロンフィルム、ポリイミドフィルム、アイオノマーフィルム等が挙げられる。更に、これらの材料はそれぞれ単独でも使用できるが、他の材料と組み合わせた積層体として使用してもよい。
【００２６】
後述するように基材１とイエロー染料層２Ｙとの間にプライマー層を設けることで、基材１とイエロー染料層２Ｙとの密着性を向上させることができるが、プライマー層を設けることにかえて、各種の接着処理が施された基材１を用いてもよい。接着処理としては、コロナ放電処理、火炎処理、オゾン処理、紫外線処理、放射線処理、粗面化処理、化学薬品処理、プラズマ処理、低温プラズマ処理、プライマー処理、グラフト化処理等公知の樹脂表面改質技術をそのまま適用することができる。また、それらの処理を２種以上併用することもできる。プライマー処理は、例えばプラスチックフィルムの溶融押出しの成膜時に、未延伸フィルムにプライマー液を塗布し、その後に延伸処理して行なうことができる。
【００２７】
（イエロー染料層）
図１に示すように基材１上にはイエロー染料層２Ｙが設けられている。イエロー染料層２Ｙには、昇華性染料と、バインダー樹脂とが含まれる。以下、昇華性染料、及びバインダー樹脂について具体的に説明する。
【００２８】
＜昇華性染料＞
イエロー染料層２Ｙに含まれる昇華性染料には、必須の染料として、上記一般式（１）で示される昇華性染料と、Ｓｏｌｖｅｎｔ  Ｙｅｌｌｏｗ  ９３とが含まれる。以下、上記一般式（１）で示される昇華性染料と、Ｓｏｌｖｅｎｔ  Ｙｅｌｌｏｗ  ９３とを総称して「２種の染料」という場合がある。
【００２９】
本発明では、上記一般式（１）で示される昇華性染料と、Ｓｏｌｖｅｎｔ  Ｙｅｌｌｏｗ  ９３、及び後述するバインダー樹脂に含まれるニトロセルロースとの相乗効果によって、濃度の向上と、キックや、地汚れの発生の防止効果が図られている。
【００３０】
上記一般式（１）に示される昇華性染料は、イエローの染料濃度が高く、かつ、その含有量が少量であっても得られる印画物に高い濃度を付与することができる性質を有する。また、後述するように、イエロー染料層２Ｙには、染料転写効率の高いニトロセルロースが含有されていることから、上記一般式（１）に示される昇華性染料を無駄なく、熱転写受像シート等の被転写体上に転写することができる。したがって、上記一般式（１）に示される昇華性染料と、ニトロセルロースとの相乗効果により濃度の向上が図られる。
【００３１】
また、本発明では、イエロー染料層２Ｙに、上記一般式（１）で示される昇華性染料とともに、Ｓｏｌｖｅｎｔ  Ｙｅｌｌｏｗ  ９３が含有されている。Ｓｏｌｖｅｎｔ  Ｙｅｌｌｏｗ  ９３は、イエロー染料層２Ｙ中への少量の添加によって、キック量を劇的に減少させることができる性質を有する。具体的には、「２種の染料」に対するＳｏｌｖｅｎｔ  Ｙｅｌｌｏｗ  ９３の含有量が１５質量％以上であれば、Ｓｏｌｖｅｎｔ  Ｙｅｌｌｏｗ  ９３の配合比率にかかわらず、キック量の劇的な減少効果が図られる。なお、Ｓｏｌｖｅｎｔ  Ｙｅｌｌｏｗ  ９３以外の他の昇華性染料と、一般式（１）で示される昇華性染料とを組合せたイエロー染料層とした場合におけるキック量は、Ｓｏｌｖｅｎｔ  Ｙｅｌｌｏｗ  ９３以外の他の昇華性染料の配合比率に影響を受け、一般式（１）で示される昇華性染料のキック量に当該一般式（１）で示される昇華性染料の配合比率を乗じた値と、Ｓｏｌｖｅｎｔ  Ｙｅｌｌｏｗ  ９３以外の他の昇華性染料のキック量に当該他の昇華性染料の配合比率を乗じた値との合計量を多少改善した程度にしかならない。
【００３２】
例えば、上記一般式（１）で示される昇華性染料のみを含有するイエロー染料層としたときのキック量が「１０」、Ｓｏｌｖｅｎｔ  Ｙｅｌｌｏｗ  ９３以外の他の昇華性染料のキック量が「４」、それぞれの昇華性染料の配合比率がそれぞれ「５０質量％」であると仮定した場合には、イエロー染料層のキック量は「７」（１０×０．５＋４×０．５＝７）を多少改善したキック量としかならない。また、キック量が「４」であると仮定した他の昇華性染料の配合比率が２０質量％であると仮定した場合には、イエロー染料層のキック量は「８．８」（１０×０.８＋４×０．２）を多少改善した値にしかならず、他の昇華性染料の配合比率が低下するにしたがってキック量も低下していく。
【００３３】
一方で、Ｓｏｌｖｅｎｔ  Ｙｅｌｌｏｗ  ９３は、上記一般式（１）で示される昇華性染料との合計質量に対する配合比率が１５％以上であれば、Ｓｏｌｖｅｎｔ  Ｙｅｌｌｏｗ  ９３の配合比率によらず、イエロー染料層２Ｙのキック量を劇的に減少させることができる。例えば、Ｓｏｌｖｅｎｔ  Ｙｅｌｌｏｗ  ９３のキック量が、上記で説明したＳｏｌｖｅｎｔ  Ｙｅｌｌｏｗ  ９３以外の昇華性染料と同じく「４」であると仮定した時に、Ｓｏｌｖｅｎｔ  Ｙｅｌｌｏｗ  ９３の配合比率が１５質量％以上であれば、イエロー染料層２Ｙのキック量を、そのまま「４」にほぼ近づけることができる。
【００３４】
なお、上記一般式（１）で示される昇華性染料と、Ｓｏｌｖｅｎｔ  Ｙｅｌｌｏｗ  ９３の双方をイエロー染料層２Ｙに含有せしめたイエロー染料層２Ｙにおいて、上記「２種の染料」の合計質量に対する、上記一般式（１）で示される昇華性染料の含有量が５５質量％未満である場合には、イエロー染料層２Ｙの表面に昇華性染料が急激に析出しやすくなり、画像形成時に、この析出した昇華性染料が未印画部と接触して未印画部を汚染する地汚れが発生する等の問題を引き起こす。一方で、８５質量％を超えると、Ｓｏｌｖｅｎｔ  Ｙｅｌｌｏｗ  ９３の含有量が１５質量％未満となってしまい、キック量の劇的な減少を図ることができない。
【００３５】
そこで、本発明では、上記「２種の染料」の合計質量に対する、上記一般式（１）で示される昇華性染料の含有量が５５質量％以上８５質量％以下の範囲内に規定されている。「２種の染料」の配合量をこの範囲内に規定したイエロー染料層２Ｙによれば、キックや、地汚れの発生を防止しつつ、また、本発明の熱転写シート１０によって得られる印画物に、高い印画濃度を付与しつつも、キック量を大幅に減少させることができる。
【００３６】
イエロー染料層２Ｙには、上記で説明した「２種の染料」とともに、昇華性染料として、これ以外の他の公知のイエロー染料が含有されていてもよい。他のイエロー染料としては、例えば、以下の一般式（２）で示されるキノフタロン系染料や、以下の一般式（３）で示されるピリドンアゾ系染料等を挙げることができる。以下の一般式（２）で示される具体的な染料としては、以下の一般式（２−１）で示される染料を例示することができる。また、また、以下の一般式（３）で示される具体的な染料としては、以下の一般式（２−１）で示される染料を例示することができる。
【００３７】
【化８】
2014069515.tif 000010
【００３８】
（一般式（２）中のＲ１は水素原子、炭素数１〜８のアルキル基又はシクロアルキル基を示し、Ｒ２は、水素原子、ハロゲン原子、置換されてもよいアルコキシ基、置換されてもよいアルキルチオ基又は置換されてもよいアリールチオ基を示し、Ｒ３は置換又は非置換のアルコキシカルボニル基、置換又は非置換のアルキルアミノカルボニル基、置換又は非置換のアルコキシ基、置換又は非置換のアリールオキシ基、置換又は非置換のアルキル基、置換又は非置換のシクロアルキル基、複素環基又はハロゲン原子を表わす。）
【００３９】
【化９】
2014069515.tif 000011
【００４０】
【化１０】
2014069515.tif 000012
【００４１】
（一般式（３）中のＲ１は、置換もしくは非置換のアルキル基、置換もしくは非置換のアリール基、置換もしくは非置換のアリル基、または置換もしくは非置換のアラルキル基を表し、Ｒ２は置換もしくは非置換のアルキル基、置換もしくは非置換のアラルキルオキシカルボニル基、置換もしくは非置換のアルコキシカルボニル基、置換もしくは非置換のアルキルアミノカルボニル基、置換もしくは非置換のアルコキシ基、置換もしくは非置換のアルキルアミノスルホニル基、置換もしくは非置換のシクロアルキル基、シアノ基、ニトロ基またはハロゲン原子を表わす。）
【００４２】
【化１１】
2014069515.tif 000013
【００４３】
【化１２】
2014069515.tif 000014
【００４４】
昇華性染料の固形分総量に対する、上記「２種の染料」の合計質量について特に限定はないが、昇華性染料の固形分に対する、上記「２種の染料」の合計質量が６７質量％未満である場合には、僅かではあるが濃度が低下する傾向にある。したがって、この点を考慮すると、上記「２種の染料」の合計質量は、昇華性染料の固形分総量に対し６７質量％以上であることが好ましい。なお、「２種の染料」の合計質量がこの範囲外であっても、上記「２種の染料」の合計質量に対する、上記一般式（１）で示される昇華性染料の含有量が５５質量％以上８５質量％以下の範囲内に規定されているイエロー染料層２Ｙによれば、キックや、地汚れの発生を防止することができる。また、上記一般式（１）で示される昇華性染料は、少量の含有量で濃度の向上を図ることができ、「２種の染料」の合計質量が６７質量％未満であっても、十分な濃度の向上を図ることができる。
【００４５】
＜バインダー樹脂＞
イエロー染料層２Ｙには、上記「２種の染料」を含む昇華性染料とともに、該昇華性染料を保持するためのバインダー樹脂が含有されており、本発明では、バインダー樹脂に、必須の成分としてニトロセルロースが含まれている。ニトロセルロースは、昇華性染料の染料保持力が高く、上記「２種の染料」を含む昇華性染料と、ニトロセルロースを含むバインダー樹脂との質量比率（Ｄ／Ｂ比（昇華性染料／バインダー樹脂））が高くなっても、地汚れや、キック及びバックの発生を防止できる。
【００４６】
また、ニトロセルロースは、染料転写効率がよいため、染料転写効率を上げるために塗工量を少なくした場合であっても、高い印画濃度を得ることができる。
【００４７】
ニトロセルロースの粘度について特に限定はないが、イエロー染料層２Ｙに、ＪＩＳ  Ｋ−６７０３による粘度が１／１６未満のニトロセルロースを含有させた場合には、保存安定性が低下する傾向にある。一方、イエロー染料層２Ｙに、ＪＩＳ  Ｋ−６７０３による粘度が１２０を超えるニトロセルロースを含有させる場合には、イエロー染料層２Ｙの形成時にインキミスト等が発生するおそれが生じうる。
【００４８】
この点を考慮すると、イエロー染料層２Ｙには、ＪＩＳ  Ｋ−６７０３による粘度で、１／１６以上１２０以下のニトロセルロースが含有されていることが好ましく、１／８以上１２０以下のニトロセルロースが含有されていることが更に好ましい。換言すれば、ＪＩＳ  Ｋ−６７０３による粘度（溶液濃度２５％）が１．０秒〜１４．９秒、ＪＩＳ  Ｋ−６７０３による粘度（溶液濃度２０％）が６．０秒〜８．０秒、或いはＪＩＳ  Ｋ−６７０３による粘度（溶液濃度１２．２％）が４．０秒〜１４０.０秒のものが好ましい。ＪＩＳ  Ｋ−６７０３による粘度がこの範囲内のニトロセルロースをイエロー染料層２Ｙに含有させることで、保存安定性を更に向上させることができるとともに、イエロー染料層２Ｙの形成時にインキミスト等が発生することを防止することができる。
【００４９】
粘度が上記範囲内のニトロセルロースは市販品をそのまま用いることができる。粘度が上記範囲内のものとしては、例えば、太平化学製品（株）製のＪＩＳ  Ｋ−６７０３で指定される種類及び粘度記号で、Ｈ１／１６，Ｈ１／８，Ｌ１／８，Ｈ１／４，Ｌ１／４，Ｈ１／２，Ｈ１"，Ｈ５"，Ｈ２０，Ｈ６０，Ｈ１２０のものを挙げることができる。これ以外にも、稲畑産業（株）製のＤＨＸ３−５，ＤＨＸ５−１０，ＤＨＸ８−１３，ＤＨＸ１１−１６，ＤＨＸ３０−５０，ＤＨＸ４０−７０，ＤＨＬ２５−４５，ＤＨＬ１２０−１７０，Ｈ２０（１６０−２１０），ＤＨＭ１０−２５，ＳＬ−１，ＤＬＸ３−５，ＤＬＸ５−８，ＤＬＸ８−１３，ＤＬＸ３０−５０等も使用可能である。
【００５０】
また、ニトロセルロースは、窒素分（硝化度）が１０％であることが好ましい。また、取り扱いの安全性を考慮すると窒素分は１２．３％以下であることが好ましい。窒素分が１０％以上のニトロセルロースをイエロー染料層２Ｙに含有させることで、染料転写効率の更なる向上が見込まれる。
【００５１】
イエロー染料層２Ｙには、本発明の趣旨を妨げない範囲内で、ニトロセルロース以外の他のバインダー樹脂が含まれていてもよい。他のバインダー樹脂としては、染料層に含まれる従来公知のバインダー樹脂、例えば、エチルセルロース樹脂、ヒドロキシエチルセルロース樹脂、エチルヒドロキシセルロース樹脂、メチルセルロース樹脂、酢酸セルロース樹脂等のセルロース系樹脂、ポリビニルアルコール樹脂、ポリ酢酸ビニル樹脂、ポリビニルブチラール樹脂、ポリビニルアセタール樹脂、ポリビニルピロリドン等のビニル系樹脂、ポリ（メタ）アクリレート、ポリ（メタ）アクリルアミド等のアクリル系樹脂、ポリウレタン系樹脂、ポリアミド系樹脂、ポリエステル系樹脂等が挙げられる。
【００５２】
ニトロセルロースを含む全バインダー樹脂の固形分総量に対する、ニトロセルロースの含有量についても特に限定はないが、全バインダー樹脂の固形分総量に対するニトロセルロースの含有量が、７０質量％未満である場合には、上記「２種の染料」を含む昇華性染料を、十分に保持することができない場合がある。また、染料転写効率も低下する傾向にある。この点を考慮すると、バインダー樹脂の固形分総量に対するニトロセルロースの含有量は、７０質量％以上であることが好ましい。上限値について特に限定はなく、１００質量％である。
【００５３】
本発明では、上記「２種の染料」を含む昇華性染料によって、濃度の向上が図られているが、更なる濃度の向上を目的として、上記「２種の染料」を含む昇華性染料と、ニトロセルロースを含むバインダー樹脂との質量比率（Ｄ／Ｂ比（昇華性染料／バインダー樹脂））（以下Ｄ／Ｂ比という）を高くすることが好ましい。具体的には、Ｄ／Ｂ比が２．０以上であることが好ましい。なお、昇華性染料とは、「２種の染料」を含む全ての昇華性染料の合計質量であり、バインダー樹脂とは、ニトロセルロースを含む全てのバインダー樹脂の合計質量を意味する。また、Ｄ／Ｂ比を２．０以上とする場合には、昇華性染料の固形分総量に対する上記「２種の染料」の合計質量は、６７質量％以上であることが好ましく、バインダー樹脂の固形分総量に対するニトロセルロースの含有量は、７０質量％以上であることが好ましい。
【００５４】
Ｄ／Ｂ比の好ましい上限値について特に限定はないが、Ｄ／Ｂ比が３．５を超える場合には、バインダー樹脂に対する昇華性染料の染料量が多くなりすぎ、ニトロセルロースを含むバインダー樹脂が、上記「２種の染料」を含む昇華性染料を保持しきれず保存安定性が低下する場合がある。したがって、この点を考慮すると、Ｄ／Ｂ比は２．０以上３．５以下の範囲内であることが好ましい。
【００５５】
イエロー染料層２Ｙの厚みについても特に限定はないが、イエロー染料層２Ｙの厚みが０．１３ｇ／ｍ2未満である場合には、濃度の向上効果が低下する傾向にある。また、イエロー染料層２Ｙの厚みが、０．５０ｇ／ｍ2を超えると染料転写効率が低下する傾向にある。したがって、この点を考慮すると、イエロー染料層２Ｙの厚みは、乾燥時で０．１３ｇ／ｍ2以上０．５０ｇ／ｍ2以下であることが好ましい。
【００５６】
また、イエロー染料層２Ｙには、昇華性染料やニトロセルロースのほか、無機微粒子、有機微粒子等の添加剤が含有されていてもよい。無機微粒子としては、カーボンブラック、アルミニウム、二硫化モリブデン等が挙げられ、有機微粒子としては、ポリエチレンワックス、シリコーン樹脂微粒子等が挙げられる。また、イエロー染料層２Ｙには、本発明の趣旨を妨げない範囲内で、他の離型剤が含有されていてもよい。他の離型剤としては、従来公知のシリコーンやリン酸エステル等を挙げることができる。
【００５７】
イエロー染料層２Ｙの形成方法についても特に限定はなく、「２種の染料」を含む昇華性染料、ニトロセルロースを含むバインダー樹脂、更に必要に応じて添加剤、例えば、離型剤や有機微粒子などを加えて、トルエン、メチルエチルケトン、イソプロピルアルコール、エタノール、シクロヘキサノン、ＤＭＦなどの適当な有機溶剤に溶解、あるいは有機溶剤や水に分散した塗工液をグラビア印刷、ダイコート印刷、バーコート印刷、スクリーン印刷、又はグラビア版を用いたリバースロールコーティング印刷等の手段により塗布、及び乾燥して形成することができる。
【００５８】
なお、図１に示す形態では、基材１上にイエロー染料層２Ｙのみが設けられた構成をとっているが、例えば、図２に示すように異なる昇華性染料を含む染料層を同一基材の同一面に面順次に繰り返し設けることも可能である。なお、図２は、本発明における必須の層であるイエロー染料層２Ｙ、及び任意の染料層であるマゼンタ染料層２Ｍ、シアン染料層２Ｃが、面順次に設けられた構成をとる熱転写シート１０の一例を示す概略断面図である。また、図１に示される構成においてイエロー染料層２Ｙと同一面上に、或いは図２に示す構成において、イエロー染料層２Ｙ、マゼンタ染料層２Ｍ、シアン染料層２Ｃと同一面上に図示しない転写性保護層を設けることとしてもよい。
【００５９】
（プライマー層）
図１、２に示すように、基材１とイエロー染料層２Ｙとの間には、プライマー層３が設けられていることが好ましい。プライマー層３を設けることで基材１とイエロー染料層２Ｙとの密着性を向上させることができる。
【００６０】
プライマー層３を構成する樹脂としては、ポリエステル系樹脂、ポリビニルピロリドン樹脂、ポリビニルアルコール樹脂、ヒドロキシエチルセルロース、ポリアクリル酸エステル系樹脂、ポリ酢酸ビニル系樹脂、ポリウレタン系樹脂、スチレンアクリレート系樹脂、ポリアクリルアミド系樹脂、ポリアミド系樹脂、ポリエーテル系樹脂、ポリスチレン系樹脂、ポリエチレン系樹脂、ポリプロピレン系樹脂、ポリ塩化ビニル樹脂、ポリビニルアセトアセタールやポリビニルブチラール等のポリビニルアセタール系樹脂等が挙げられる。
【００６１】
また、プライマー層３をコロイド状無機顔料超微粒子から構成することもできる。これにより熱転写時に熱転写受像シートへイエロー染料層２Ｙが異常転写してしまうことを防止できるだけでなく、印画時のイエロー染料層２Ｙからプライマー層３への染料の移行を防止し、熱転写受像シートの受容層側への染料拡散を有効に行なうことができ、印画濃度を高めることができる。
【００６２】
コロイド状無機顔料超微粒子として、従来公知の化合物が使用できる。例えば、シリカ（コロイダルシリカ）、アルミナ或はアルミナ水和物（アルミナゾル、コロイダルアルミナ、カチオン性アルミニウム酸化物又はその水和物、疑ベーマイト等）、珪酸アルミニウム、珪酸マグネシウム、炭酸マグネシウム、酸化マグネシウム、酸化チタン等が挙げられる。特に、コロイダルシリカ、アルミナゾルが好ましく用いられる。これらのコロイド状無機顔料超微粒子の大きさは、一次平均粒径で１００ｎｍ以下、好ましくは５０ｎｍ以下で用いることが好ましい。
【００６３】
プライマー層３は、上記で例示した樹脂や、コロイド状無機顔料超微粒子を適当な溶媒に溶解或いは分散したプライマー層用塗工液をグラビアコーティング法、ロールコート法、スクリーン印刷法、グラビア版を用いたリバースロールコーティング法等の従来から公知の形成手段により、塗布・乾燥して形成することができる。プライマー層用塗工液の塗工量は、０．０２ｇ／ｍ2〜１．０ｇ／ｍ2程度であることが好ましい。
【００６４】
また、プライマー層３とともに、又はこれにかえて、各種の機能層を設けてもよい。各種の機能層としては、例えば、帯電防止層等を挙げることができる。
【００６５】
（背面層）
図１に示すように、基材１の他方の面に、耐熱性、及び印画時におけるサーマルヘッドの走行性等を向上させるための背面層５が設けられている。
【００６６】
背面層５は、従来公知の熱可塑性樹脂等を適宜選択して形成することができる。このような、熱可塑性樹脂として、例えば、ポリエステル系樹脂、ポリアクリル酸エステル系樹脂、ポリ酢酸ビニル系樹脂、スチレンアクリレート系樹脂、ポリウレタン系樹脂、ポリエチレン系樹脂、ポリプロピレン系樹脂等のポリオレフィン系樹脂、ポリスチレン系樹脂、ポリ塩化ビニル系樹脂、ポリエーテル系樹脂、ポリアミド系樹脂、ポリイミド系樹脂、ポリアミドイミド系樹脂、ポリカーボネート系樹脂、ポリアクリルアミド樹脂、ポリビニルクロリド樹脂、ポリビニルブチラール樹脂、ポリビニルアセトアセタール樹脂等のポリビニルアセタール樹脂等の熱可塑性樹脂、これらのシリコーン変性物等が挙げられる。
【００６７】
また、上記した樹脂に硬化剤を添加してもよい。硬化剤として機能するポリイソシアネート樹脂としては、特に制限なく従来公知のものを使用できるが、それらのなかでも、芳香族系イソシアネートのアダクト体を使用することが望ましい。芳香族系ポリイソシアネートとしては、２，４−トルエンジイソシアネート、２，６−トルエンジイソシアネート、又は、２，４−トルエンジイソシアネートと２，６−トルエンジイソシアネートの混合物、１，５−ナフタレンジイソシアネート、トリジンジイソシアネート、ｐ−フェニレンジイソシアネート、ｔｒａｎｓ−シクロヘキサン−１，４−ジイソシアネート、キシリレンジイソシアネート、トリフェニルメタントリイソシアネート、トリス（イソシアネートフェニル）チオフォスフェートがあげられ、特に２，４−トルエンジイソシアネート、２，６−トルエンジイソシアネート、又は、２，４−トルエンジイソシアネートと２，６−トルエンジイソシアネートの混合物が好ましい。このようなポリイソシアネート樹脂は、上記した水酸基含有熱可塑性樹脂をその水酸基を利用して架橋させ、背面層の塗膜強度や耐熱性を向上させる。
【００６８】
また、背面層５には、上記熱可塑性樹脂に加え、スリップ性を向上させる目的で、ワックス、高級脂肪酸アミド、リン酸エステル化合物、金属石鹸、シリコーンオイル、界面活性剤等の離型剤、フッ素樹脂等の有機粉末、シリカ、クレー、タルク、炭酸カルシウム等の無機粒子等の各種添加剤が含有されていることが好ましく、リン酸エステル又は金属石鹸の少なくとも１種が含有されていることが特に好ましい。
【００６９】
背面層５は、例えば、上記熱可塑性樹脂、必要に応じて添加される各種添加材を適当な溶媒に分散又は溶解させた塗工液を、基材１のイエロー染料層２Ｙの反対側の面上に、グラビア印刷法、スクリーン印刷法、グラビア版を用いたリバースロールコーティング印刷法等の公知の手段により、塗布し、乾燥することにより形成することができる。背面層５の塗工量は、耐熱性等の向上等の点から、乾燥後塗工量が３ｇ／ｍ2以下であることが好ましく、０．１ｇ／ｍ2〜２ｇ／ｍ2にすることがより好ましい。
【実施例】
【００７０】
以下に実施例と比較例を挙げて本発明を説明する。なお、文中の「部」は特に断りの内限り質量基準である。また、各塗工液中に含まれる成分は、特に断りのない限り固形分１００％である。
【００７１】
（実施例１）
基材として厚さ５μｍのポリエチレンテレフタレートフィルムを用い、この上に、下記組成の背面層用塗工液を乾燥時１．０ｇ／ｍ2になるように塗布し、背面層を形成した。
次いで、前記基材の背面層を設けた側とは反対の面に、下記組成のプライマー層用塗工液を乾燥時０．１０ｇ／ｍ2になるように塗布し、プライマー層を形成した。次いで、プライマー層上に下記組成のイエロー染料層用塗工液１を乾燥時０．３５ｇ／ｍ2になるように塗布し８０℃で２分間乾燥することでイエロー染料層を形成し、実施例１の熱転写シートを得た。
【００７２】
＜背面層用塗工液＞
・ポリビニルブチラール樹脂                                              ６．０部
（エスレックＢＸ−１、積水化学工業（株）製）
・ポリイソシアネート硬化剤                                            ２２．０部
（バーノックＤ７５０−４５、固形分４５％、ＤＩＣ(株)製）
・リン酸エステル                                                        ３．０部
（プライサーフＡ−２０８Ｎ、第一工業製薬（株）製）
・タルク                                                                １．０部
（ミクロエース  Ｐ−３、日本タルク工業（株）製）
・メチルエチルケトン                                                  ６０．０部
・トルエン                                                            ６０．０部
【００７３】
＜プライマー層用塗工液＞
・アルミナゾル（固形分１０％）                                            ５０部
（アルミナゾル２００（羽毛状形態）  日産化学工業（株）製）
・ポリビニルピロリドン樹脂（Ｋ−９０  ＩＳＰ社製）                          ５部
・水                                                                      ２５部
・イソプロピルアルコール                                                  ２０部
【００７４】
＜イエロー染料層用塗工液１（Ｄ／Ｂ比＝２．５）＞
・上記一般式（１）に示される化合物                                  １．３７５部
・Ｓｏｌｖｅｎｔ  Ｙｅｌｌｏｗ  ９３                                １．１２５部
・ニトロセルロース樹脂（固形分７０％  Ｈ４０相当）  １．４３部（固形分１．０部）
（ＤＨＭ１０−２５  稲畑産業（株）製）
溶剤（トルエン／ＭＥＫ＝１：１）を添加し１００部とした。
【００７５】
（実施例２）
イエロー染料層用塗工液１にかえて、下記組成のイエロー染料層用塗工液２を使用した以外はすべて実施例１と同様にして実施例２の熱転写シートを得た。
【００７６】
＜イエロー染料層用塗工液２（Ｄ／Ｂ比＝２．５）＞
・上記一般式（１）に示される化合物                                  １．５００部
・Ｓｏｌｖｅｎｔ  Ｙｅｌｌｏｗ  ９３                                １．０００部
・ニトロセルロース樹脂（固形分７０％  Ｈ４０相当）  １．４３部（固形分１．０部）
（ＤＨＭ１０−２５  稲畑産業（株）製）
溶剤（トルエン／ＭＥＫ＝１：１）を添加し１００部とした。
【００７７】
（実施例３）
イエロー染料層用塗工液１にかえて、下記組成のイエロー染料層用塗工液３を使用した以外はすべて実施例１と同様にして実施例３の熱転写シートを得た。
【００７８】
＜イエロー染料層用塗工液３（Ｄ／Ｂ比＝２．５）＞
・上記一般式（１）に示される化合物                                  １．６２５部
・Ｓｏｌｖｅｎｔ  Ｙｅｌｌｏｗ  ９３                                ０．８７５部
・ニトロセルロース樹脂（固形分７０％  Ｈ４０相当）  １．４３部（固形分１．０部）
（ＤＨＭ１０−２５  稲畑産業（株）製）
溶剤（トルエン／ＭＥＫ＝１：１）を添加し１００部とした。
【００７９】
（実施例４）
イエロー染料層用塗工液１にかえて、下記組成のイエロー染料層用塗工液４を使用した以外はすべて実施例１と同様にして実施例４の熱転写シートを得た。
【００８０】
＜イエロー染料層用塗工液４（Ｄ／Ｂ比＝２．５）＞
・上記一般式（１）に示される化合物                                  １．１３８部
・Ｓｏｌｖｅｎｔ  Ｙｅｌｌｏｗ  ９３                                ０．６１２部
・上記一般式（２−１）に示される化合物                              ０．３７５部
・上記一般式（３−１）に示される化合物                              ０．３７５部
・ニトロセルロース樹脂（固形分７０％  Ｈ４０相当）  １．４３部（固形分１．０部）
（ＤＨＭ１０−２５  稲畑産業（株）製）
溶剤（トルエン／ＭＥＫ＝１：１）を添加し１００部とした。
【００８１】
（実施例５）
イエロー染料層用塗工液１にかえて、下記組成のイエロー染料層用塗工液５を使用した以外はすべて実施例１と同様にして実施例５の熱転写シートを得た。
【００８２】
＜イエロー染料層用塗工液５（Ｄ／Ｂ比＝２．５）＞
・上記一般式（１）に示される化合物                                  １．１３８部
・Ｓｏｌｖｅｎｔ  Ｙｅｌｌｏｗ  ９３                                ０．６１２部
・上記一般式（２−１）に示される化合物                              ０．７５０部
・ニトロセルロース樹脂（固形分７０％  Ｈ４０相当）  １．４３部（固形分１．０部）
（ＤＨＭ１０−２５  稲畑産業（株）製）
溶剤（トルエン／ＭＥＫ＝１：１）を添加し１００部とした。
【００８３】
（実施例６）
イエロー染料層用塗工液１にかえて、下記組成のイエロー染料層用塗工液６を使用した以外はすべて実施例１と同様にして実施例６の熱転写シートを得た。
【００８４】
＜イエロー染料層用塗工液６（Ｄ／Ｂ比＝２．５）＞
・上記一般式（１）に示される化合物                                  １．３７５部
・Ｓｏｌｖｅｎｔ  Ｙｅｌｌｏｗ  ９３                                １．１２５部
・ニトロセルロース樹脂（固形分７０％  Ｈ４０相当）    １.０部（固形分０．７部）
（ＤＨＭ１０−２５  稲畑産業（株）製）
・ポリビニルブチラール樹脂                                              ０．３部
（エスレックＢＸ−Ｌ  積水化学工業（株）製）
溶剤（トルエン／ＭＥＫ＝１：１）を添加し１００部とした。
【００８５】
（実施例７）
イエロー染料層用塗工液１にかえて、下記組成のイエロー染料層用塗工液７を使用した以外はすべて実施例１と同様にして実施例７の熱転写シートを得た。
【００８６】
＜イエロー染料層用塗工液７（Ｄ／Ｂ比＝２．５）＞
・上記一般式（１）に示される化合物                                  １．６９０部
・Ｓｏｌｖｅｎｔ  Ｙｅｌｌｏｗ  ９３                                ０．８１０部
・ニトロセルロース樹脂（固形分７０％  Ｈ４０相当）  １．４３部（固形分１．０部）
（ＤＨＭ１０−２５  稲畑産業（株）製）
溶剤（トルエン／ＭＥＫ＝１：１）を添加し１００部とした。
【００８７】
（実施例８）
イエロー染料層用塗工液１にかえて、下記組成のイエロー染料層用塗工液８を使用した以外はすべて実施例１と同様にして実施例８の熱転写シートを得た。
【００８８】
＜イエロー染料層用塗工液８（Ｄ／Ｂ比＝２．５）＞
・上記一般式（１）に示される化合物                                  ２．０１７部
・Ｓｏｌｖｅｎｔ  Ｙｅｌｌｏｗ  ９３                                ０．４８３部
・ニトロセルロース樹脂（固形分７０％  Ｈ４０相当）  １．４３部（固形分１．０部）
（ＤＨＭ１０−２５  稲畑産業（株）製）
溶剤（トルエン／ＭＥＫ＝１：１）を添加し１００部とした。
【００８９】
（比較例１）
イエロー染料層用塗工液１にかえて、下記組成のイエロー染料層用塗工液Ａを使用した以外はすべて実施例１と同様にして比較例１の熱転写シートを得た。
【００９０】
＜イエロー染料層用塗工液Ａ（Ｄ／Ｂ比＝２．５）＞
・Ｓｏｌｖｅｎｔ  Ｙｅｌｌｏｗ  ９３                                ２．５００部
・ニトロセルロース樹脂（固形分７０％  Ｈ４０相当）  １．４３部（固形分１．０部）
（ＤＨＭ１０−２５  稲畑産業（株）製）
溶剤（トルエン／ＭＥＫ＝１：１）を添加し１００部とした。
【００９１】
（比較例２）
イエロー染料層用塗工液１にかえて、下記組成のイエロー染料層用塗工液Ｂを使用した以外はすべて実施例１と同様にして比較例２の熱転写シートを得た。
【００９２】
＜イエロー染料層用塗工液Ｂ（Ｄ／Ｂ比＝２．５）＞
・上記一般式（１）に示される化合物                                  １．２７５部
・Ｓｏｌｖｅｎｔ  Ｙｅｌｌｏｗ  ９３                                １．２２５部
・ニトロセルロース樹脂（固形分７０％  Ｈ４０相当）  １．４３部（固形分１．０部）
（ＤＨＭ１０−２５  稲畑産業（株）製）
溶剤（トルエン／ＭＥＫ＝１：１）を添加し１００部とした。
【００９３】
（比較例３）
イエロー染料層用塗工液１にかえて、下記組成のイエロー染料層用塗工液Ｃを使用した以外はすべて実施例１と同様にして比較例３の熱転写シートを得た。
【００９４】
＜イエロー染料層用塗工液Ｃ（Ｄ／Ｂ比＝２．５）＞
・上記一般式（１）に示される化合物                                  ２．５００部
・ニトロセルロース樹脂（固形分７０％  Ｈ４０相当）  １．４３部（固形分１．０部）
（ＤＨＭ１０−２５  稲畑産業（株）製）
溶剤（トルエン／ＭＥＫ＝１：１）を添加し１００部とした。
【００９５】
（比較例４）
イエロー染料層用塗工液１にかえて、下記組成のイエロー染料層用塗工液Ｄを使用した以外はすべて実施例１と同様にして比較例３の熱転写シートを得た。
【００９６】
＜イエロー染料層用塗工液Ｄ（Ｄ／Ｂ比＝２．５）＞
・上記一般式（１）に示される化合物                                  １．３７５部
・Ｓｏｌｖｅｎｔ  Ｙｅｌｌｏｗ  ９３                                １．１２５部
・ポリビニルアセタール樹脂                                              １．０部
（エスレックＫＳ−５  積水化学工業（株）製）
溶剤（トルエン／ＭＥＫ＝１：１）を添加し１００部とした。
【００９７】
（印画物の濃度評価）
上記で得られた各実施例及び比較例の熱転写シートを用い、テストプリンタ（ヘッド抵抗値；５０５８Ω，印画条件；２５．５Ｖ  ２ｍｓ  パルスデューティ比８５％）にて、ＤＮＰフォトルシオ製プリンタＤＳ４０用メディアセットＤＳ４０ＰＣ（ＤＭ４６４０）の熱転写受像シートにＭａｘ階調印画を行うことで画像を形成した。次いで、この画像上に、メディアセットの保護層を転写し実施例及び比較例の印画物を形成した。
【００９８】
各実施例及び比較例の印画物の濃度を、以下の条件で測色し、以下の評価基準に基づいて印画濃度の評価を行った。濃度の測色値、及び評価結果を表１に示す。
【００９９】
（濃度測色条件）
・測色器：分光測定器ＳｐｅｃｔｒｏＬｉｎｏ（Ｇｒｅｔａｇ  Ｍａｃｂｅｔｈ社製）
・濃度測定用フィルター：ＡＮＳＩ  Ｓｔａｔｕｓ  Ａ
【０１００】
「評価基準」
○・・・濃度が２．０以上である。
×・・・濃度が２．０未満である。
【０１０１】
（染料転写効率の評価）
Ｍａｘ階調印画後の各実施例及び比較例の熱転写シート、及び未印画の各実施例及び比較例の熱転写シートを５ｃｍ×５ｃｍの大きさに切断し、これを５ｃｍ×５ｃｍの大きさに切断し、高速液体クロマトグラフィ（島津製作所（株）製）を用い、印画部、未印画部の染料量の測定を行った。このとき、未印画部の染料量と印画部残存染料量との差を熱転写受像シートに転写された転写染料量とし、転写染料量を未印画部の染料量で除した値を染料転写効率とした。表１に、染料転写効率の実測値とともに、以下の評価基準により染料転写効率の評価結果を示す。
【０１０２】
「評価基準」
○・・・染料転写効率が８０％以上である。
×・・・染料転写効率が８０％未満である。
【０１０３】
（キック評価）
各実施例及び比較例の熱転写シートの染料層と、上記濃度評価で使用した熱転写受像シートの耐熱滑性層が対向するように重ね合わせ、１．５ｋｇ／ｃｍ2の荷重をかけて、４０℃、湿度９０％環境下で９６時間保管し、耐熱滑性層側への染料層の染料の転写（キック）度合いの確認を行った。染料の転写度合いは、色彩色差計（ＣＲ３２１  コニカミノルタ（株）製）を用い、転写部の耐熱滑性層の色相、及び未転写部の耐熱滑性層の色相を測定し、その色差（ΔＥ*）を下記式にて算出した。
【０１０４】
ΔＥ*＝（（荷重前後のＬ*値の差）2＋（荷重前後のａ*値の差）2＋（荷重前後のｂ*値の差）2）1/2
【０１０５】
表１に色差の算出結果を示すとともに、以下の評価基準により評価した保存性の評価結果を示す。なお、荷重前後の色差が小さいほど、キックの度合いが少ないことを示す。
【０１０６】
「評価基準」
○・・・荷重前後の耐熱滑性層の色差（ΔＥ*）が８未満である。
△・・・荷重前後の耐熱滑性層の色差（ΔＥ*）が８以上１０未満である。
×・・・荷重前後の耐熱滑性層の色差（ΔＥ*）が１０以上である。
【０１０７】
（地汚れ評価）
各実施例及び比較例の熱転写シートの染料層と、上記染料転写効率評価で使用した熱転写受像シートの耐熱滑性層が対向するように重ね合わせ、２７Ｋｇ／ｃｍ2の荷重をかけて、４０℃、湿度９０％環境下で９６時間保存を行った。保存後の各実施例及び比較例の熱転写シートを、上記染料転写効率で使用したテストプリンタを用いて印画を行い、保存後の熱転写シートを用いた印画物を得た。保存後の熱転写シートを用いた印画物と、未保存の熱転写シートを用いた印画物の色相を、Ｓｐｅｃｔｒｏｌｉｎｏ（Ｘ−Ｌｉｇｈｔ社製）を用いて測定し、その色差（ΔＥ*）を下記式にて算出した。
【０１０８】
ΔＥ*＝（（保存前後のＬ*値の差）２＋（保存前後のａ*値の差）2＋（保存前後のｂ*値の差）2）1/2
【０１０９】
表１に色差の算出結果を示すとともに、以下の評価基準により評価した保存性の評価結果を示す。なお、保存前後の色差が小さいほど、高温・高湿環境下における染料析出が少なく保存性が高いことを示す。
【０１１０】
「評価基準」
○・・・保存前後の印画物の色差（ΔＥ*）が１．０未満である。
△・・・保存前後の印画物の色差（ΔＥ*）が１．０以上２．０未満である。
×・・・保存前後の印画物の色差（ΔＥ*）が２．０以上である。
【０１１１】
【表１】
2014069515.tif 000015
【０１１２】
表１からも明らかなように、本発明の発明特定事項を全て充足する実施例１〜８の熱転写シートによれば、全ての評価項目において良好な評価を得ることができた。一方、本発明の発明特定事項の１つでも充足しない比較例１〜４の熱転写シートでは、少なくとも１つの評価において実施例に劣る結果となった。このことからも本発明の優位性が明らかとなった。
【符号の説明】
【０１１３】
１０…熱転写シート
１…基材
２Ｙ…イエロー染料層
２Ｍ…マゼンタ染料層
２Ｃ…シアン染料層
３…プライマー層
５…背面層
【図１】
2014069515.tif 000022
【図２】
2014069515.tif 000023